СПОСОБ ПОЛУЧЕНИЯ НЕУПОРЯДОЧЕННЫХ (МЕТ)АКРИЛАТСОДЕРЖАЩИХ ПРЕПОЛИМЕРОВ

1. Способ, включающий:
1
2
1
1
2
приготовление первой смеси, содержащей по меньшей мере один растворитель, по меньшей мере часть инициатора полимеризации и часть реакционных компонентов, содержащих от 1 до около 40% по массе по меньшей мере одного первого компонента, от всего количества первого компонента, добавляемого в ходе процесса, где первый компонент имеет первую константу скорости реакции k, и по меньшей мере одного второго компонента, имеющего вторую константу скорости реакции k, составляющую менее чем около 0,5 от k, причем второй и первый компоненты присутствуют в первой реакционной смеси в соотношении, по меньшей мере равном около k/k;
добавление в условиях, способствующих формированию преполимера, второй смеси, содержащей все оставшиеся части реакционных компонентов и инициатора со скоростью, в основном, совпадающей на всем протяжении стадии добавления со скоростью превращения первого и второго компонентов в преполимер.
2. Способ, включающий
1
2
1
добавление в условиях, способствующих формированию преполимера, ко второй смеси, содержащей растворитель, первой смеси, содержащей по меньшей мере один первый компонент, имеющий первую константу скорости реакции k, по меньшей мере один второй компонент, имеющий вторую константу скорости реакции k, составляющую менее чем около 0,5 k, по меньшей мере один инициатор полимеризации и, дополнительно по меньшей мере один растворитель;
причем скорость добавления на всем протяжении стадии добавления поддерживается в основном совпадающей со скоростью превращения первого и второго компонентов в преполимер.
3. Способ получения преполимера, включающий
1
2
1
добавление в условиях, способствующих формированию преполимера, первой смеси, содержащей по меньшей мере один компонент, имеющий константу скорости реакции k, ко второй смеси, содержащей по меньшей мере один растворитель и по меньшей мере один второй компонент, имеющий константу скорости реакции k, составляющую менее чем около 0,5 k, причем скорость добавления на всем протяжении стадии добавления поддерживается в основном совпадающей со скоростью превращения первого и второго компонентов в преполимер.
4. Способ по п.1, где по меньшей мере один из первого и второго компонентов содержит кремний и по меньшей мере один из первого и второго компонентов содержит по меньшей мере один гидрофильный компонент.
5. Способ по п.1, где указанная вторая смесь постепенно добавляется к указанной первой смеси с интервалами, превышающими время реакции.
6. Способ по п.1, где первый компонент включает по меньшей мере один кремнийсодержащий (мет)акрилатный мономер.
7. Способ по п.6, где первая смесь также включает по меньшей мере один гидрофильный (мет)акрилатный мономер.
8. Способ по п.6, где второй компонент представляет собой гидрофильный мономер.
9. Способ по п.8, где гидрофильный мономер содержит по меньшей мере один (мет)акрилатный компонент, выбранный из группы, состоящей из гидрофильных мономеров, содержащих стирольную группу, группу н-винил-лактама, группу виниламида, фумаратную группу или их сочетания.
10. Способ по п.9, где (мет)акрилатный компонент выбран из группы, состоящей из N,N-диметилакриламида, N-винилпирролидона, N-винилметацетамида, 2-гидроксиэтил метакриламида, 2-винил-4,4-диметил-2-оксазолин-5-она, N-винилоксикарбонилаланина и их сочетаний.
11. Способ по п.7, где гидрофильный (мет)акрилатный мономер выбран из группы, состоящей из 2-гидроксиэтил метакрилата, монометакрилата глицерина, монометакрилата полиэтиленгликоля, метакриловой кислоты, акриловой кислоты и их сочетаний.
12. Способ по п.7, где гидрофильный (мет)акрилатный мономер содержит 2-гидроксиэтил метакрилат.
13. Способ по п.6, где по меньшей мере один кремнийсодержащий (мет)акрилатный мономер выбран из группы, состоящей из мономеров PDMS, мономеров типа SiGMA, мономеров типа TRIS и их смесей.
14. Способ по п.6, где по меньшей мере один кремнийсодержащий (мет)акрилатный мономер содержит по меньшей мере один мономер PDMS, выбранный из группы, состоящей из концевых моно-(3-метакрилокси-2-гидроксипропилокси)пропильных, концевых монобутильных полидиметилсилоксанов; концевых монометакрилоксипропильных концевых моно-н-бутильных полидиметилсилоксанов и их смесей.
15. Способ по п.6, где по меньшей мере один кремнийсодержащий (мет)акрилатный мономер содержит мономер, выбранный из группы, состоящей из 3-метакрилокси-2-(гидроксипропилокси)пропилбис(триметилсилокси)метилсилана, 3-метакрилокси-2-(гидроксипропилокси)пропилтрис(триметилсилокси)силана, полидиметилсилоксанов с концевыми моно-(3-метакрилокси-2-гидроксипропилокси)пропильными, моно-бутильными группами; полидиметилсилоксанов с концевыми монометакрилоксипропильными моно-н-бутильными группами и их смесей.
16. Способ по п.15, где второй компонент содержит (мет)акриламидный компонент, выбранный из группы, состоящей из N,N-диметилакриламида, N-винилпирролидона, N-винилметацетамида и их сочетаний.
17. Способ по п.15, где (мет)акриламидный компонент содержит N,N-диметилакриламид.
18. Способ по п.1, где преполимер образуется из реакционной смеси, которая после добавления всех компонентов включает от около 20 до около 80% по массе гидрофильных компонентов и от около 20 до около 80% по массе кремнийсодержащих компонентов от количества всех реакционных компонентов.
19. Способ по п.1, где преполимер образуется из реакционной смеси, которая после добавления всех компонентов включает от около 30 до около 60% по массе гидрофильных компонентов и от около 40 до около 60% по массе кремнийсодержащих компонентов от количества всех реакционных компонентов.
20. Способ по п.1, где степень превращения первого и второго компонентов в преполимер находится в пределах 30% на всем протяжении стадии добавления.
21. Способ по п.1, где степень превращения первого и второго компонентов в преполимер находится в пределах 10% на всем протяжении стадии добавления.
22. Способ по п.1, где преполимер имеет молекулярную массу от около 30 до около 200 кДа и полидисперсность примерно менее 3.
23. Способ по п.1, где преполимер имеет молекулярную массу от около 30 до около 200 кДа и полидисперсность от около 1,5 до около 3.
24. Способ по п.1, где добавление суммарного количества в 50% по массе для по меньшей мере одного (мет)акрилатного и (мет)акриламидного компонента, достигается в течение периода от около 0,5 до около 5 ч от начала добавления реакционной смеси.
25. Способ по п.2 или 3, где первая смесь дополнительно включает часть по меньшей мере одного инициатора полимеризации.
26. Способ по п.1, где температура первой смеси поддерживается на уровне, обеспечивающем протекание реакции, на всем протяжении стадии добавления.
27. Способ по п.24, где первая смесь содержит часть растворителя, а вторая смесь содержит остальной растворитель.